FR 3098692 A1 20210122 FR 1907999 A 20190716 Description Titre de l'invention : Bande de fixation améliorée Domaine technique [0001] Le présent exposé concerne le domaine des bandes de fixation qui comprennent des éléments de fixation, qui peuvent être utilisés, par exemple dans le domaine des produits d'hygiène ou dans le domaine dcs produits de santé et médicaux entre autres applications possibles. Etat de l'art [0002] Les bandes de fixation ou les bandes à crochets comprennent habituellement une couche de substrat réalisée avec un matériau non tissé, par exemple un matériau non tissé de type filé-lié (ou « spunhond » selon l'appellation usuelle en langue anglaise). Ce substrat est prévu avec un revêtement de polypropylène sur une face, et avec un revêtement de silicium sur l'autre face. Unc couche adhésive est prévue sur une partie du revêtement de polypropylène, et un élément de crochet est prévu sur une partie de la couche adhésive. Le revêtement de polypropylène a pour but de protéger la couche adhésive de l'éventuelle migration du revêtement de silicium à travers le matériau non tissé. [0003] Cependant, l'ajout d'un tel revêtement de polypropylène présente de nombreux in- convénients. Tout d'abord, le fait de prévoir un revêtement de polypropylène est coûteux, et la couche de polypropylène doit être soumise à un traitement Corona afin de garantir l'adhérence de la couche adhésive. De plus, le polypropylène augmente la rigidité de la bande et dégrade l'aspect du produit, dont les deux doivent être évités. [0004] La présente divulgation a par conséquent pour but répondre au moins partiellement à ces problèmes. Présentation de l'invention 100051 Afin de répondre au moins partiellement aux problèmes mentionnés ci-dessus, la présente divulgation concerne une bande de fixation comprenant une couche de substrat comprenant une couche non tissée avec deux faces opposées définissant une première face externe et une seconde face externe de la couche de substrat, au moins un élément de fixation prévu sur la première face externe de la couche de substrat, la bande de fixation étant caractérisée en ce que le substrat présente une perméabilité à l'air qui est supérieure à 0 et inférieure à 15 l.m 2.s 1 ou inférieure à 12,8 l.m 2.s' selon la norme ISO 9237 avec une pression de 200 Pa pour un échantillon avec une zone testée ayant un diamètre de 8 mm (équivalent à une surface circulaire de 50,27 mire), 2 ou une perméabilité à l'air qui est supérieure à 0 et inférieure à 600 1.m-2.s-1 ou inférieure à 509 1.m-2.s-'selon la norme ISO 9237 avec une pression de 200 Pa pour un échantillon avec une zone testée ayant une surface 20 cm2. Ainsi, avec de telles caractéristiques, la bande de fixation présente des propriétés d'imperméabilité à l'air qui sont suffisantes, de sorte qu'elle peut être saisie sur les lignes d'assemblage/production, par exemple pour les couches-culottes de bébé et/ou les couches d'incontinence pour adulte. [0006] Selon un exemple de mode de réalisation, le substrat présente une perméabilité à l'air qui est supérieure à 0,1 et inférieure à 10 I.m-2.s 1 selon la norme ISO 9237 avec une pression de 200 Pa pour un échantillon avec une zone testée ayant un diamètre de 8 mm (équivalent à une surface circulaire de 50,27 mm2), ou une perméabilité à l'air qui est supérieure à 4 et inférieure à 398 1.m-2.s-1 selon la norme ISO 9237 avec une pression de 200 Pa pour un échantillon avec une zone testée qui a une surface de 20 cm2. [0007] Selon un exemple de mode de réalisation, la couche non tissée comprend des fibres et/ou des filaments ayant un diamètre inférieur à 0,02 mm ou de préférence inférieur à 0,01 mm, et de manière plus spécifique inférieur à 0,005 mm. [0008] Selon un exemple de mode de réalisation, le produit entre la perméabilité de la couche de substrat et le poids de surface de la couche non tissée est inférieur à 800 g.l.m 4.5 ' et en particulier inférieur à 400 g.l.m ".s ', la perméabilité à l'air étant mesurée selon la nonne ISO 9237 avec une pression de 200 Pa pour un échantillon avec une zone testée qui a un diamètre de 8 mm Le produit entre la perméabilité de la couche de substrat et le poids de la couche non tissée est également typiquement supérieur à zéro. [0009] Selon un exemple de mode de réalisation, la couche non tissée comprend au moins une couche de matériau obtenu par fusion-soufflage et/ou au moins une couche de matériau filé-lié (ou « spunbond» selon l'appellation usuelle en langue anglaise). La couche non tissée peut ensuite comprendre au moins une couche de matériau obtenu par fusion-soufflage agencée entre au moins deux couches de matériau filé-lié (ou spunbond» selon l'appellation usuelle en langue anglaise). [0010] Selon un exemple de mode de réalisation, la seconde face externe de la couche de substrat comprend un revêtement de silicium. [0011] Selon un exemple de mode de réalisation, une couche adhésive est prévue sur la première face externe de la couche de substrat. [0012] Selon un exemple de mode de réalisation, l'élément de fixation comprend au moins un crochet et/ou une tige, en particulier une pluralité de crochets et/ou une pluralité de tiges. [0013] Selon un exemple, la hauteur des éléments de retenue est comprise entre 5 et 5000 3 micromètres, plus particulièrement entre 5 et 2000 micromètres, ou plus particulièrement entre 20 et 800 micromètres, la hauteur étant mesurée dans une direction perpendiculaire à la surface supérieure de la base. [0014] Selon un exemple de mode de réalisation, l'élément de fixation est relié à la première face externe de la couche de substrat par stratification directe. Selon un exemple, l'élément de fixation peut comprendre une hase et au moins un crochet et/ou une tige, en particulier une pluralité de crochets et/ou une pluralité de tiges faisant saillie d'une face de la hase. Certaines parties des fibres et/ou des filaments de la couche de substrat comme le non tissé, peuvent être encapsulées dans la hase et/ou certaines fibres et/ou certains filaments s'étendant directement à partir d'une autre face (opposée) de la hase. [0015] Selon un exemple de mode de réalisation, l'élément de fixation est tel que décrit dans le document W02017187096 Al auquel on peut faire référence lorsque l'on prend en considération la présente divulgation. [0016] Selon un exemple de mode de réalisation, la couche de substrat a un poids de hase compris entre 5 g/m2 et 100 g/m2, en particulier entre 25 g/m2 et 65 g/m2. Brève description des dessins [0017] La présente divulgation et ses avantages ressortiront plus clairement en vue des dessins joints, qui sont listés ci-après. [0018] [fig.1] La figure 1 est un exemple d'une bande de fixation selon un aspect de l' invention. [0019] W8.21 La figure 2 est un autre exemple d'une bande de fixation selon un aspect de l' invention. [0020] [fig.3] La figure 3 est un autre exemple d'une bande de fixation selon un aspect de l' invention. [0021] [fig.4] La figure 4 est un exemple d'adaptateur pour mesurer la perméabilité à l'air d'une bande de fixation. [0022] W8.51 La figure 5 est une autre vue d'un exemple d'adaptateur pour mesurer la per- méabilité à l'air d'une bande de fixation. [0023] Sur toutes les figures, les éléments en commun sont désignés par des numéros de référence identiques. Description des modes de réalisation de l'invention. [0024] Une bande de fixation selon un exemple de réalisation est représentée sur la figure 1. [0025] La bande de fixation 1 présentée sur la figure 1 comprend : une couche de substrat 2, et au moins un élément de fixation 3 prévu sur une face externe de la couche de substrat 2. [0026] La couche de substrat 2 est par exemple composée avec une couche non tissée qui a la forme d'une bande, et présente deux faces opposées définissant une première face externe 2A et une seconde face externe 2B. Dans l'exemple illustré de la figure 1, l'élément de fixation 3 est agencé sur la première face externe 2A de la couche de substrat 2. [0027] L'élément de fixation 3 peut par exemple comprendre une base 31 et au moins un élément de retenue 32 tel que des crochets et/ou une tige, ou plus généralement des éléments qui comprennent une tige s'étendant à partir de la base, et une tête agencée sur le dessus de la tige, la tête étant configure° pour coopérer avec les uns ou les autres parmi un élément de retenue similaire 32 et/ou avec des boucles et/ou avec un matériau non tissé afin de définir une fixation détachable. [0028] Un non tissé est un produit obtenu en formant une bande de fibres et/ou de filaments qui ont été consolidés. La consolidation peut être mécanique, chimique ou thermique et se traduit par la présence d'une liaison entre les fibres et/ou les filaments. Cette consolidation peut être directe, c'est-à-dire réalisée directement entre les fibres et/ou les filaments par soudage, ou elle peut être indirecte, c'est-à-dire par le biais d'une couche intermédiaire entre les fibres et/ou les filaments, par exemple une couche adhésive ou une couche de liant. Le terme non tissé fait référence à une structure en forme de ruban ou une bande de fibres et/ou de filaments qui ont été entrelacés d'une manière non uniforme, irrégulière ou aléatoire. Un non tissé peut avoir une structure monocouche ou une structure multicouche. Un tissu non tissé peut également être combiné avec un autre matériau pour former un stratifié. Un non tissé peut être réalisé à partir de matériaux synthétiques et/ou naturels différents. Les exemples de matériaux naturels sont les fibres de cellulose, telles que le coton, le jute, le lin et similaire, et peuvent également comprendre des fibres de cellulose retraitées, telles que la rayonne ou la viscose. Les fibres naturelles pour un matériau non tissé peuvent être préparées à l'aide de différents processus, tel que le cardage. Les exemples de matériaux synthétiques comprennent, sans y être limités, des polymères de plastique synthétique, qui sont connus pour former des fibres qui comprennent, sans y être limitées, des polyoléfines, par exemple le polyéthylène, le propylène, le polybutylène et similaires ; le polyamide par exemple le polyamide 6, le polyamide 6,6, le polyamide 10, le polyamide 12 et similaires ; les polyesters, par exemple les polyéthylènes téréphtalates, les polybutylènes téréphtalates, les acides polylactiques et similaires, les polycarbonates, les polystyrènes, les élastomères thermoplastiques, les polymères vinyles, les polyuréthanes et leurs mélanges et leurs copolymères. Par exemple, le non tissé peut être un non tissé tel que le filé-lié (ou « spunbond » selon l'appellation usuelle en langue anglaise), le filé par fusion, le therrniquement lié cardé, SMS, SMMS, SS, SSS, SSMMS, SSMMS, SSMMMS, par air ou autre. Ces exemples sont donnés sans limite. Nous pouvons également utiliser un non tissé ayant une couche de nanofibres par exemple produites par la technologie de la fusion par soufflage ou la technologie de l'électrofilage. [0029] La couche de substrat 2 présente une perméabilité à l'air qui est supérieure à 0 et in- férieure à 15 1.m-2.s-1, ou plus précisément inférieure à 12,81.m-2.s-, selon le procédé de mesure défini dans la règlementation française et européenne NF EN ISO 9237 publiée en août 1995, ISSN 0335-3931, avec une surface de mesure qui se présente sous la forme d'un disque avec un diamètre de 8 mm et une pression de 200 Pa. [0030] La zone testée est réduite à un disque avec un diamètre de 8 mm (c'est-à-dire une zone d'approximativement 0,50 cm2) en raison de certaines des applications attendues de la bande de fixation 1, par exemple les couches, qui mènent à des parties de la bande de fixation 1 qui ont de petites dimensions. Les figures 4 et 5 représentent un exemple d'un adaptateur 100 pour réaliser les mesures définies dans la règlementation française et européenne NF EN ISO 9237 sur un échantillon avec une zone testée qui a un diamètre de 8 mm. [0031] L'adaptateur 100, tel que présenté, comprend deux parties : une partie supérieure 110 et une partie inférieure 120 qui sont raccordées par une charnière 130. La partie supérieure 110 présente une face interne 110i et une face externe 110o. La partie inférieure 120 présente une face interne 120i et une face externe 120o. La face interne 110i de la partie supérieure est adaptée pour venir en contact avec la face interne 120i de la partie inférieure 120 lorsque l'adaptateur est fermé. La partie supérieure 110 et la partie inférieure 120 présentent chacune une ouverture débouchante, respectivement 112 et 122. Les ouvertures 112 et 122 présentent chacune une forme circulaire avec un diamètre de 8 mm, et sont alignées entre elles, pour permettre à un écoulement d'air ou de fluide de traverser l'adaptateur 100. L'ouverture de la partie inférieure 120 est entourée par une bague d'étanchéité 124 qui est agencée sur la face de la partie inférieure 120 qui fait face à la partie supérieure 110, c'est-à-dire sur la face interne 120i de la partie inférieure 120. Cette bague d'étanchéité 124 garantit une étanchéité à l'air lorsque la partie supérieure 100 est amenée en contact avec la partie inférieure 120 de l'adaptateur 100. Le produit d'échantillon à tester est positionné entre la partie supérieure 110 et la partie inférieure 120 de l'adaptateur 100, en face de leurs ouvertures 112 et 122 respectives, et ensuite la partie supérieure 110 est fermée sur la partie inférieure 120. [0032] 11 faut comprendre que la bague d'étanchéité 124 peut être agencée sur la face interne de la partie supérieure, autour de l'ouverture 112 réalisée dans la partie supérieure 110 au lieu ou bien en plus de la bague d'étanchéité prévue sur la face interne 120i autour de l'ouverture réalisée dans la partie inférieure 120. [0033] La face externe 120o de la partie inférieure 120 peut être prévue avec une bague d'étanchéité 126, qui peut par exemple faciliter la mesure de l'écoulement qui traverse l'adaptateur 100, c'est-à-dire l'écoulement qui traverse le produit à tester. [0034] Si la couche de substrat 2 est prévue avec une couche adhésive et/ou une couche de 6 silicium (voir les modes de réalisation décrits ci-après), alors ces couches sont retirées avant la mesure de la perméabilité à l'air de la couche de substrat 2, par exemple à l'aide d'acétone ou d'acétate d'éthyle. [0035] Lorsque l'on réalise la mesure selon la réglementation européenne NF EN ISO 9237 avec une zone testée ayant une surface de 20 cm2 selon les paramètres suggérés de la réglementation, et avec une pression de 200 Pa, alors la couche de substrat 2 présente une perméabilité à l'air qui est supérieure à 0 et inférieure à 6001.m-2.s-1, ou bien typiquement inférieure à 500 1.m-2.0. Le demandeur a déterminé qu'il y a une relation linéaire entre les résultats obtenus avec une zone testée avec un diamètre de 8 mm et avec une zone testée avec une surface de 20 cm,, de sorte que les deux procédés de mesure sont équivalents. [0036] La couche de substrat 2, telle que présentée, présente une perméabilité à l'air qui est supérieure à zéro, mais qui est dans une plage limitée. Alors qu'elle ne peut pas complètement empêcher l'air de traverser la couche de substrat 2, une valeur de la perméabilité à l'air dans une telle plage, permet d'empêcher la migration d'un matériau tel qu'un revêtement qui est prévu d'un côté de la couche de substrat 2 pour migrer à travers la couche de substrat 2 afin d'atteindre l'autre côté de la couche de substrat. [0037] Les propriétés de perméabilité à l'air de la couche de substrat 2 sont obtenues par le biais de la structure de la couche de substrat 2, sans nécessiter l'ajout d'une couche supplémentaire telle qu'une couche additionnelle. Ceci supprime donc les inconvénients des articles connus qui comprennent un revêtement tel qu'un revêtement de polypropylène prévu sur la face de la couche de substrat 2 sur laquelle les éléments de fixation 3 sont agencés, pour protéger les éléments de fixation 3 d'une migration d'un matériau de revêtement qui peut être prévu sur le côté opposé de la couche de substrat 2. La bande de fixation 1 peut par conséquent empêcher la migration du matériau de revêtement, tout en présentant toujours une perméabilité à l'air supérieure à zéro, sans nécessiter l'ajout d'une couche supplémentaire telle qu'un revêtement de polypropylène qui diminue la flexibilité de la bande de fixation 1 et est coûteux et complexe à obtenir. [0038] La couche de substrat 2 peut être composée de matériau non tissé qui comprend des fibres et/ou des filaments ayant un diamètre inférieur à 0,02 mm ou plus spécifiquement inférieur à 0,01 mm, ou plus spécifiquement inférieur à 0,005 mm. [0039] Dans un exemple de mode de réalisation, la couche non tissée 2 peut comprendre au moins une couche de matériau obtenu par fusion-soufflage et/ou filé-lié (ou spunbond » selon l'appellation usuelle en langue anglaise). La couche non tissée 2 peut ensuite facultativement comprendre au moins une couche de matériau obtenu par fusion-soufflage agencée entre au moins deux couches de matériau filé-lié. En utilisant une couche non tissée filée-liée (ou « spunbond » selon l'appellation usuelle en langue 7 anglaise) en tant que couche extérieure, nous pouvons obtenir une couche non tissée qui est plus souple qu'une couche non tissée ayant en tant que couche extérieure, une couche obtenue par fusion-soufflage. En utilisant une couche non tissée filée-liée en tant que couche extérieure, nous pouvons obtenir une couche non tissée qui a une capacité d'ancrage améliorée sur les deux faces du non tissé, par exemple pour un meilleur ancrage entre la base de la fixation et le substrat en tant que non tissé. De plus, la perméabilité du produit diminue au fur et à mesure que le nombre de couches de matériau obtenu par fusion-soufflage augmente. [0040] Selon un exemple de mode de réalisation qui est illustré sur la figure 2, la couche de substrat peut avoir deux couches obtenues par filage-liaison avec l'une des deux couches obtenues par filage-liaison qui a un diamètre qui peut être compris entre 1 micromètre et 20 micromètres ou par exemple compris entre 12 micromètres et 19 micromètres, et une couche obtenue par fusion-soufflage ayant un diamètre qui peut être compris entre 1 micromètre et 10 micromètres, ou par exemple compris entre 1 micromètre et 5 micromètres. La couche de substrat peut également avoir des couches (N) de nanofibres ayant un diamètre inférieur à 1 micromètre, dans certains cas compris entre 0,05 micromètre et 1 micromètre (typiquement strictement inférieur à 1 micromètre). [0041] Selon un exemple de mode de réalisation qui est illustré sur la figure 2, la couche de substrat peut être sélectionnée dans la liste suivante de filé-lié (ou « spunbond » selon l'appellation usuelle en langue anglaise), filé par fusion, SMS, SMMS, SS, SSS, SSMMS, SSMMS, SSMMMS ou une autre combinaison de couche filée-liée (S) et filée par fusion (M) ou SMNMS ou une autre combinaison (le file-lié (S), filé par fusion (M) et nanofibres (N). [0042] Selon un exemple de mode de réalisation qui est illustré sur la figure 2, la seconde face opposée 2B de la couche de substrat 2 (ou plus généralement, la face de la couche de substrat 2 qui n'est pas prévue avec l'élément de fixation 3) peut être prévue avec un revêtement de silicium 4 afin de former un revêtement détachable pour la couche de substrat 2. [0043] Dans un exemple de mode de réalisation, la couche de substrat 2 a un poids de base qui est dans la plage de 5 gin'- à 100 g/m2, le poids de base étant le poids de la couche de substrat 2 avant l'ajout d'autres éléments tels que l'élément de fixation 3 ou des revêtements facultatifs ou couches facultatives sur la couche de substrat. [0044] Dans un exemple de mode de réalisation, le produit entre la perméabilité de la couche de substrat 2 et le poids de surface de la couche de substrat est inférieur à 800 g.l.m-4.s 1 et en particulier inférieur à 400 la perméabilité à l'air étant mesurée selon la norme ISO 9237 avec une pression de 200 Pa pour un échantillon avec une zone testée ayant un diamètre de 8 mm. Le produit entre la perméabilité de la couche de substrat et 8 le poids de la couche de substrat est également typiquement supérieur à zéro. [0045] La valeur réduite de la perméabilité à l'air de la couche de substrat 2 empêche par conséquent le silicium de cc revêtement de silicium 4 de migrer à travers la couche de substrat 2 pour atteindre le côté opposé de la couche de substrat 2 qui comprend les éléments de fixation 3. [0046] Selon un exemple de mode de réalisation tel qu'illustré sur la figure 3, la première face externe 2A de la couche de substrat 2 peut être prévue avec une couche adhésive 5, qui est ensuite prévue entre la première face externe 2A de la couche de substrat 2 et les éléments de fixation 3 et garantit la liaison des éléments de fixation 3 avec la couche de substrat 2. [0047] Dans un tel mode de réalisation, la valeur réduite de la perméabilité à l'air de la couche de substrat 2 empêche par conséquent le silicium du revêtement de silicium facultatif 4 de migrer à travers la couche de substrat 2 pour atteindre la couche adhésive 5 sur le côté opposé de la couche de substrat 2. [0048] Dans un mode de réalisation en variante, l'élément de fixation 3 peut être relié à la couche de substrat 2 par stratification directe. Dans un tel mode de réalisation, la couche adhésive 5, s'il y en a, peut être prévue sur les zones de la couche de substrat 2 qui sont distinctes de la zone où l'élément de fixation 3 est agencé. [0049] Le tableau 1 ci-après propose différents exemples d'échantillons qui ont été testés selon la norme ISO 9237, et illustre des exemples de substrat qui peuvent être utilisés afin de proposer une bande de fixation selon la présente divulgation. [0050] [Tableauxl] Se pie Type fyS9 I t2 2/M1 MS 23.8 D SMS 3Ïê.8. 8.4i 1.55 C SMS 375.4 11.51 .51 '7 SMS 2.61 E SMS 430.2 X1,72 2.43 SMS 374.4 G cg 1588 40.43 ii S3 .06 2.22 [0051] Échantillon A : substrat SMS fabriqué par la société FITESA sous la référence NA3SB060 avec 60% en poids de couche obtenue par fusion-soufflage ayant un poids de base de 60 g/m2. [0052] Échantillon B : substrat SMS fabriqué par la société FITESA sous la référence NASB060 avec 60% en poids de couche obtenue par fusion-soufflage avec une couche de silicium de 3,5 g/m2 ayant un poids de base de 60 g/m2. [0053] Échantillon C : substrat SMS fabriqué par la société PEGATEX sous la référence SMS 65 GSM ON LINE ayant un poids de base de 65 g/m2. 9 [0054] Échantillon D : substrat SMS fabriqué par la société FITESA sous la référence PHOBIC 60 GSM IC3EW 100 060 NN F ayant un poids de hase de 60 g/rn2. [0055] Échantillon E : substrat SMS fabriqué par la société DOUNOR sous la référence « HYMELT » (marque déposée) PPSM 60 W 0 S PHOBIC ayant un poids de hase de 60 g/m2. [0056] Échantillon F : substrat SMS fabriqué par la société UNION sous la référence D6003 PHW ayant un poids de hase de 60 g/m2. [0057] Échantillon G : substrat filé-lié (ou « spunhond» selon l'appellation usuelle en langue anglaise) fabriqué par la société TEXBOND sous la référence NT AX SA 50A 50 g/m2 ayant un poids de hase de 50 g/m2. [0058] Échantillon H : substrat filé-lié (ou « spunhond» selon l'appellation usuelle en langue anglaise) fabriqué par la société UNION sous la référence 56000 PHW ayant un poids de hase de 60 g/m2. [0059] M1 est la perméabilité du substrat en 1/m2/s telle que mesurée selon la norme ISO 9237 avec une pression de 200 Pa pour un échantillon testé avec une surface de 20 cm2. [0060] M2 est la perméabilité du substrat en 1/m2/s telle que mesurée selon la norme ISO 9237 avec une pression de 200 Pa pour un échantillon testé avec un diamètre de 8 mm. [0061] M2/M1 est le rapport de la valeur de M2 divisée par la valeur de M1 en pourcentage. [0062] Dans les exemples listés dans le tableau 1, les échantillons A, B, C, D, E et F sont dans la portée de la présente divulgation. Les échantillons G et H sont cependant hors de la poilée de la présente divulgation, étant donné que leur perméabilité est trop élevée. [0063] Les valeurs de perméabilité dans le tableau 1 ont été obtenues en utilisant le Testeur de perméabilité à l'air FX 3300. [0064] La bande de fixation de la présente divulgation peut être utilisée par exemple pur un article absorbant, tel qu'une couche-culotte ou un produit d'incontinence pour adulte. [0065] Même si la présente description a été décrite par rapport à des modes de réalisation spécifiques, il faut comprendre que des modifications peuvent être apportées à ces exemples sans pour autant s'éloigner de la portée de l'invention, telle que définie par les revendications. En particulier, les caractéristiques des différents modes de réalisation qui ont été présentés et/ou illustrés peuvent être prises individuellement et combinées dans des modes de réalisation supplémentaires. La présente divulgation et les dessins doivent par conséquent être interprétés d'une manière non limitative. [0066] 11 faut également comprendre que toutes les caractéristiques qui ont été décrites par rapport à un dispositif peuvent être transposées individuellement ou en combinaison à un procédé ou à un processus, et de manière réciproque, que toutes les caractéristiques qui ont été décrites par rapport à un procédé ou à un processus peuvent être transposées individuellement ou en combinaison à un dispositif. 11 REVENDICATIONS[Revendication I] Bande de fixation (1) comprenant: une couche de substrat (2) comprenant une couche non tissée avec deux faces opposées définissant une première face externe (2A) et une seconde face externe (2B) de la couche de substrat (2), au moins un élément de fixation (3) prévu sur la première face externe (2A) de la couche de substrat (2), la bande de fixation (1) étant caractérisée en cc que la couche de substrat (2) présente une perméabilité à l'air qui est supérieure à 0 et inférieure à 15 I.m2.s ' selon la norme ISO 9237 avec une pression de 200 Pa pour un échantillon avec une zone testée qui a un diamètre de 8 mm. [Revendication 2] Bande de fixation (1) selon la revendication 1, dans laquelle la couche non tissée comprend des fibres et/ou des filaments ayant un diamètre inférieur à 0,02 mm ou plus précisément inférieur à 0,01 mm et plus spécifiquement inférieur à 0,005 mm. [Revendication 3] Bande de fixation (1) selon la revendication 1, dans laquelle le produit entre la perméabilité de la couche de substrat et le poids de surface de la couche non tissée est inférieur à 800 g.l.m4.s ' et en particulier inférieur à 400 g.l.m 4.5 ' selon la norme ISO 9237 avec une pression de 200 Pa pour un échantillon avec une zone testée qui a un diamètre de 8 mm [Revendication 4] Bande de fixation (1) selon l'une quelconque des revendications 1 à 3, dans laquelle la couche non tissée comprend au moins une couche de matériau obtenu par fusion-soufflage et/ou au moins une couche de matériau filé-lié. [Revendication 5] Bande de fixation (1) selon la revendication 4, dans laquelle la couche non tissée comprend au moins une couche de matériau obtenu par fusion-soufflage agencée entre au moins deux couches de matériau filé-lié. [Revendication 6] Bande de fixation (1) selon l'une quelconque des revendications 1 à 5, dans laquelle la seconde face externe (2B) de la couche de substrat (2) comprend un revêtement de silicium (4). [Revendication 7] Bande de fixation (1) selon l'une quelconque des revendications 1 à 6, dans laquelle une couche adhésive (5) est prévue sur la première face externe (2A) de la couche de substrat (2). [Revendication 8] Bande de fixation (1) selon l'une quelconque des revendications 1 à 7, dans laquelle l'élément de fixation (3) comprend au moins un crochet et/ou une tige (32), en particulier une pluralité de crochets et/ou une 12 [Revendication 9] pluralité de tiges (32). [Revendication 10] Bande de fixation (1) selon l'une quelconque des revendications 1 à 8, dans laquelle l'élément de fixation (3) est relié à la première face externe (2A) de la couche de substrat (2) par stratification directe. Bande de fixation (1) selon l'une quelconque des revendications 1 à 9, dans laquelle la couche de substrat (2) a un poids de hase compris entre 5 g/m2 et 100 g/m2.